(57)【特許請求の範囲】
【請求項１】
オキソカーボン系化合物を含む組成物を保存又は使用する方法であって、
該組成物は、オキソカーボン系化合物とともに、双極子モーメントが１Ｄ以下の溶媒を含み、
該オキソカーボン系化合物は、下記式（１）で表されるスクアリリウム系化合物、及び、下記式（２）で表されるクロコニウム系化合物からなる群より選択される少なくとも１種であり、
該オキソカーボン系化合物の吸収極大の波長域が、６５０〜１５００ｎｍである
ことを特徴とする保存又は使用の方法。
【化１】
0006581374.tif 000012
（上記式（１）及び（２）中、Ｒａ１及びＲａ２は、同一又は異なって、３〜８員の環が縮合した二環又は三環性で窒素原子、酸素原子及び硫黄原子から選ばれる少なくとも１個の原子を含む縮環性脂環式複素環を表す。該縮環性脂環式複素環は、置換基を有していてもよい。該置換基は、水酸基、カルボキシル基、ニトロ基、アルコキシ基、アルキル基、アリール基−Ａｒ、アラルキル基、シアノ基、ハロゲン原子、又は、−Ｒ１＝Ｒ１−Ａｒである。Ｒ１は、Ｎ又はＣＨを表す。Ａｒは、水酸基、カルボキシル基、ニトロ基、アルコキシ基、ハロゲン基で置換されていてもよいアルキル基、シアノ基及びハロゲン原子からなる群から選択される置換基で置換されていてもよいアリール基を表す。）
【請求項２】
前記溶媒は、環状ケトン、環状エーテル、鎖状アルコール、鎖状アセテート、芳香族炭化水素及び脂肪族炭化水素からなる群より選択される少なくとも１種である
ことを特徴とする請求項１に記載の保存又は使用の方法。
【請求項３】
前記溶媒は、沸点が９０℃以上である
ことを特徴とする請求項１又は２に記載の保存又は使用の方法。
【請求項４】
前記式（１）及び（２）における縮環性脂環式複素環は、テトラヒドロキノリン環、テトラヒドロイソキノリン環、ジヒドロベンゾフラン環、又はテトラヒドロカルバゾール環であることを特徴とする請求項１〜３のいずれかに記載の保存又は使用の方法。
【請求項５】
前記組成物は、更に、樹脂を含む
ことを特徴とする請求項１〜４のいずれかに記載の保存又は使用の方法。
【請求項６】
前記樹脂は、ガラス転移温度が１２０℃以上の樹脂を含む
ことを特徴とする請求項５に記載の保存又は使用の方法。
【請求項７】
前記方法は、前記組成物を酸素濃度１０体積％以下の雰囲気中で保存又は使用する
ことを特徴とする請求項１〜６のいずれかに記載の保存又は使用の方法。
【請求項８】
前記組成物は、光選択透過フィルター用組成物であることを特徴とする請求項１〜７のいずれかに記載の保存又は使用の方法。
【請求項９】
オキソカーボン系化合物と、双極子モーメントが１Ｄ以下の溶媒とを含み、
該オキソカーボン系化合物は、下記式（１）で表されるスクアリリウム系化合物、及び、下記式（２）で表されるクロコニウム系化合物からなる群より選択される少なくとも１種であり、
該オキソカーボン系化合物の吸収極大の波長域が、６５０〜１５００ｎｍである
ことを特徴とする組成物。
【化２】
0006581374.tif 000013
（上記式（１）及び（２）中、Ｒａ１及びＲａ２は、同一又は異なって、３〜８員の環が縮合した二環又は三環性で窒素原子、酸素原子及び硫黄原子から選ばれる少なくとも１個の原子を含む縮環性脂環式複素環を表す。該縮環性脂環式複素環は、置換基を有していてもよい。該置換基は、水酸基、カルボキシル基、ニトロ基、アルコキシ基、アルキル基、アリール基−Ａｒ、アラルキル基、シアノ基、ハロゲン原子、又は、−Ｒ１＝Ｒ１−Ａｒである。Ｒ１は、Ｎ又はＣＨを表す。Ａｒは、水酸基、カルボキシル基、ニトロ基、アルコキシ基、ハロゲン基で置換されていてもよいアルキル基、シアノ基及びハロゲン原子からなる群から選択される置換基で置換されていてもよいアリール基を表す。）
【請求項１０】
前記組成物は、光選択透過フィルター用組成物であることを特徴とする請求項９に記載の組成物。
【発明の詳細な説明】
【技術分野】
【０００１】
本発明は、オキソカーボン系化合物を含む組成物の保存又は使用の方法の他、オキソカーボン系化合物を含む組成物に関する。
【背景技術】
【０００２】
オキソカーボン系化合物は、炭素と酸素とのみから構成される環状のオキソカーボン基を含む化合物であり、その構造に由来して波長６００〜１５００ｎｍ付近に吸収帯を有するため、近赤外線吸収色素等として使用されている。オキソカーボン系化合物を用いた製品としては、例えば、オキソカーボン系化合物の一種であるスクアリリウム系化合物、酸化防止剤及び紫外線吸収剤を含有するプラズマディスプレイパネル用フィルターが開発されており（特許文献１）、酸化防止剤を用いることでフィルターの耐光性を改善している。
【先行技術文献】
【特許文献】
【０００３】
【特許文献１】特開２００１−３５００１３号公報
【発明の概要】
【発明が解決しようとする課題】
【０００４】
一般に、特許文献１のように、色素を含む製品では光による色素の劣化が課題となることがある。特許文献１では、スクアリリウム系化合物に酸化防止剤を併用させることで耐光性を改善しているが、酸化防止剤を用いなくても、オキソカーボン系化合物の光による劣化を抑制するための工夫の余地があった。
【０００５】
また市場に置かれる多くの製品は、製造段階で高温環境下に晒されることがあるため、高温環境下に晒された後でも各種物性が低下することなく安定して発揮できることが求められる。すなわち耐熱性が求められるが、オキソカーボン系化合物を用いた製品について耐熱性を検討したような文献等はこれまでにない。例えば特許文献１では、耐熱性の検討はなされていない。
【０００６】
本発明は、上記現状に鑑みてなされたものであり、オキソカーボン系化合物を含む組成物を安定に保存又は使用することを可能とする方法、及び、オキソカーボン系化合物を含み、安定な状態にある組成物を提供することを目的とする。
【課題を解決するための手段】
【０００７】
本発明者らは、オキソカーボン系化合物を用いた製品について種々検討するうち、保存又は使用時に併用する溶媒の種類によって、オキソカーボン系化合物に由来する物性が変化することを見いだし、溶媒の双極子モーメントが、オキソカーボン系化合物との安定性に影響を与えていることを見いだした。そして、オキソカーボン系化合物を、双極子モーメントが所定範囲にある溶媒の存在下で保存又は使用する、すなわちオキソカーボン系化合物と当該溶媒とを含む組成物の状態で保存又は使用すると、光や熱によるオキソカーボン系化合物の経時的な分解や反応が充分に抑制されて安定に保存又は使用できること、及び、このような組成物は安定な状態にあることを見いだし、上記課題をみごとに解決することができることに想到し、本発明に到達した。
【０００８】
すなわち本発明は、オキソカーボン系化合物を含む組成物を保存又は使用する方法であって、該組成物は、オキソカーボン系化合物とともに、双極子モーメントが４Ｄ以下の溶媒を含む保存又は使用の方法である。
本発明はまた、オキソカーボン系化合物と、双極子モーメントが４Ｄ以下の溶媒とを含む組成物でもある。
以下に本発明を詳述する。以下に記載される本発明の個々の好ましい形態を２又は３以上組み合わせた形態も本発明の好ましい形態である。
【０００９】
本明細書中、保存及び使用には、貯蔵、移送及び輸送も含むものとする。また、本発明において「オキソカーボン系化合物を含む組成物を安定に保存又は使用する」とは、オキソカーボン系化合物の経時的な分解や反応が充分に抑制された状態で保存又は使用することを意味する。
【００１０】
〔組成物の保存又は使用の方法〕
本発明の保存又は使用の方法（以下、保存／使用方法とも称す）では、双極子モーメントが４Ｄ以下の溶媒を用いる。つまり、保存／使用方法の対象である組成物は、オキソカーボン系化合物とともに、双極子モーメントが４Ｄ以下の溶媒を含むが、更に樹脂を含んでもよい。このように上記組成物が更に樹脂を含む形態は、本発明の好適な形態である。また、必要に応じ、他の成分（例えば、他の色素、添加剤等）を更に含んでもよい。
各含有成分は、それぞれ１種又は２種以上を使用することができる。
【００１１】
以下、上記組成物における必須又は任意の含有成分について説明する。
−溶媒−
本発明では、溶媒として双極子モーメントが４Ｄ（Ｄｅｂｙｅ）以下の溶媒を必須に用いる。双極子モーメントが４Ｄ以下の溶媒をオキソカーボン系化合物と併用することにより、光や熱によるオキソカーボン系化合物の物性低下が充分に抑制され、安定に保存又は使用することができる。溶媒の双極子モーメントは、好ましくは３．５Ｄ以下、より好ましくは３Ｄ以下である。このように上記溶媒は、双極子モーメントが３Ｄ以下であることが特に好ましい。双極子モーメントの下限は特に限定されず、０Ｄ以上であることが好ましい。
【００１２】
上記双極子モーメントが４Ｄ以下の溶媒としては、例えば、以下の化合物等が挙げられ、これらの１種又は２種以上を使用することができる。
メチルエチルケトン（２−ブタノンとも称す）（双極子モーメント：２．７６Ｄ）、メチルイソブチルケトン（４−メチル−２−ペンタノンとも称す）、シクロペンタノン（双極子モーメント：３．３Ｄ）、シクロヘキサノン（双極子モーメント：３．０１Ｄ）等のケトン類；
ＰＧＭＥＡ（２−アセトキシ−１−メトキシプロパン又はプロピレングリコールモノメチルエーテルアセテートとも称す）（双極子モーメント：１．８Ｄ）、エチレングリコールモノ−ｎ−ブチルエーテル（双極子モーメント：２．０８Ｄ）、エチレングリコールモノエチルエーテル（双極子モーメント：２．０８Ｄ）、エチレングリコールエチルエーテルアセテート等のグリコール誘導体（例えば、エーテル化合物、エステル化合物、エーテルエステル化合物等）；
テトラヒドロフラン（双極子モーメント：１．７０Ｄ）、ジオキサン（双極子モーメント：３．０Ｄ）、ジエチルエーテル（双極子モーメント：１．１２Ｄ）、ジブチルエーテル（双極子モーメント：１．２２Ｄ）等のエーテル類；
酢酸エチル、酢酸プロピル、酢酸ブチル等のエステル類；
メチルセロソルブ（２−メトキシエタノールとも称す）（双極子モーメント：２．１Ｄ）等のアルコール類；
Ｎ，Ｎ−ジメチルアセトアミド（双極子モーメント：３．７２Ｄ）等のアミド類；
Ｎ−メチル−ピロリドン（より具体的には、１−メチル−２−ピロリドン（双極子モーメント：４．０８Ｄ））等のピロリドン類；
トルエン（双極子モーメント：０．３７Ｄ）、キシレン（双極子モーメント：１Ｄ以下）等の芳香族炭化水素類；
シクロヘキサン、エチルシクロヘキサン（双極子モーメント：０Ｄ）、ヘプタン（双極子モーメント：０．０Ｄ）、リモネン（双極子モーメント：１Ｄ以下）等の脂肪族炭化水素類；
クロロベンゼン、ｏ−ジクロロベンゼン（双極子モーメント：２．２７Ｄ）等の含ハロゲン芳香族炭化水素類；等。
【００１３】
これらの中でも、環構造を含むケトン類（環状ケトンと称す）；環構造を含むエーテル類（環状エーテルとも称す）；鎖状構造のアルコール類（鎖状アルコールとも称す）；グリコール誘導体のうち、鎖状構造のアセテート類（鎖状アセテートとも称す）；芳香族炭化水素；脂肪族炭化水素；が好ましい。このように上記溶媒が、環状ケトン、環状エーテル、鎖状アルコール、鎖状アセテート、芳香族炭化水素及び脂肪族炭化水素からなる群より選択される少なくとも１種である形態もまた、本発明の好適な形態の１つである。
【００１４】
上記双極子モーメントが４Ｄ以下の溶媒はまた、沸点が９０℃以上であることが好ましい。例えば、上記組成物が更に樹脂を含む場合、上記沸点の溶媒を少なくとも含むことで、コーティング時等に揮発することが充分に抑制され、ムラ等の発生も抑制することができる。沸点は、より好ましくは１００℃以上、更に好ましくは１１０℃以上、特に好ましくは１２０℃以上、最も好ましくは１３０℃以上である。また、上限は特に限定されないが、例えば、２５０℃以下であることが好ましい。
【００１５】
本発明では、双極子モーメントが４Ｄ以下の溶媒の他、その他の溶媒を１種又は２種以上含んでもよいが、本発明の効果をより一層高める観点では、溶媒の総量（双極子モーメントが４Ｄ以下の溶媒とその他の溶媒との合計量）１００質量％中、双極子モーメントが４Ｄ以下の溶媒を５０質量％以上用いることが好ましい。より好ましくは７０質量％以上、更に好ましくは９０質量％以上である。
その他の溶媒は特に限定されないが、本発明で使用する溶媒総量１００質量％中の水分含有量は、３質量％以下であることが好ましい。
【００１６】
上記組成物中、溶媒の含有量は特に限定されないが、例えば、上記組成物が溶媒を含む場合は、樹脂総量（固形分）１００質量部に対し、溶媒の総量（双極子モーメントが４Ｄ以下の溶媒とその他の溶媒との合計量）を１０〜４０００質量部とすることが好ましい。より好ましくは３００〜３０００質量部であり、更に好ましくは５００〜２０００質量部である。また、上記組成物が樹脂を含まない場合は、オキソカーボン系化合物の総量１質量部に対し、溶媒の総量を１〜１００００質量部とすることが好ましい。より好ましくは１０〜８０００質量部、更に好ましくは１００〜５０００質量部である。
【００１７】
−オキソカーボン系化合物−
オキソカーボン系化合物は、炭素と酸素とのみから構成される環状のオキソカーボン基を１個又は２個以上含む化合物であり、本発明では、近赤外線吸収色素として使用されているオキソカーボン系色素（好ましくは有機化合物）を用いることが好適である。例えば、６００〜１５００ｎｍの波長域に吸収極大を有するものが好ましい。この波長域に吸収極大を有することで、特に６００ｎｍ〜１６００ｎｍの領域における光の吸収を低減でき、これに起因する光学ノイズを除去することが可能となる。これによって、オキソカーボン系化合物を含む硬化物が、可視光透過率が高く、かつ近赤外領域の遮断性能に優れるという、光学ノイズ低減のために好適な物性を有することにもなる。吸収極大の波長域は、より好ましくは６００〜１３００ｎｍ、更に好ましくは６５０〜１１００ｎｍである。
本明細書中、「吸収極大」とは、波長と吸光度との関係を、Ｘ軸を波長とし、Ｙ軸を吸光度とする二次元グラフで表した場合に、吸光度が増加から減少に転じる頂点を意味する。
【００１８】
上記オキソカーボン系化合物は、上記組成物中に分散又は溶解して含有されていることが好適である。中でも、オキソカーボン系化合物が組成物中に溶解していることがより好ましい。すなわちオキソカーボン系化合物は、組成物に含まれる他の含有成分（好ましくは、樹脂及び／又は溶媒）に溶解するものであることが好ましい。これにより、オキソカーボン系化合物を高濃度で均一に分散又は溶解した組成物や硬化物を与えることができ、オキソカーボン系化合物に由来する物性をより充分に発揮することができる。
【００１９】
上記オキソカーボン系化合物はまた、環状オキソカーボン基に加えて複素環及び／又は芳香族環を有する化合物が好適であり、このようにオキソカーボン系化合物が、環状オキソカーボン基と、複素環及び／又は芳香族環とを有する化合物である形態は、本発明の好適な形態の１つである。より好ましくは環状オキソカーボン基及び含窒素環を有する化合物であり、更に好ましくは環状オキソカーボン基及び含窒素複素環（インドレニン）を有する化合物である。これにより、耐光性及び耐熱性がより一層優れた組成物を与えることが可能になる。
【００２０】
上記複素環及び／又は芳香族環を有するオキソカーボン系化合物としては、スクアリリウム系化合物、クロコニウム系化合物が好適である。すなわち本発明のオキソカーボン系化合物は、スクアリリウム系化合物及びクロコニウム系化合物からなる群より選択される少なくとも１種を含むことが好適である。また、異なる構造を有した２種類以上のオキソカーボン系化合物を混合して使用することも好ましい。例えば、異なる構造を有した２種類以上のスクアリリウム化合物を混合して使用する形態が挙げられる。これにより、耐光性及び耐熱性がより一層優れた組成物を与えることが可能になる。
【００２１】
スクアリリウム系化合物はスクアリリウム系色素とも称され、その構造は特に限定されないが、例えば、下記式（１）で表される化合物が好ましい。クロコニウム系化合物はクロコニウム系色素とも称され、その構造は特に限定されないが、例えば、下記式（２）で表される化合物が好ましい。なお、１分子内に、式（１）及び／又は（２）における主骨格（スクアリリウム骨格、クロコニウム骨格）を２個以上有する化合物であってもよい。
【００２２】
【化１】
0006581374.tif 000002
【００２３】
上記式（１）及び（２）中、Ｒａ１及びＲａ２は、同一又は異なって、複素環、芳香族環又は水素原子を表し、Ｒａ１及びＲａ２の少なくとも一方は、複素環又は芳香族環を表す。複素環及び芳香族環は、置換基を有していてもよい。
【００２４】
上記複素環としては、芳香族複素環、脂環式複素環が挙げられる。
上記芳香族複素環としては、例えば、窒素原子、酸素原子及び硫黄原子から選ばれる少なくとも１個の原子を含む５員又は６員の単環性芳香族複素環；３〜８員の環が縮合した二環又は三環性で窒素原子、酸素原子及び硫黄原子から選ばれる少なくとも１個の原子を含む縮環性芳香族複素環；等が挙げられ、より具体的にはピリジン環、ピラジン環、ピリミジン環、ピリダジン環、キノリン環、イソキノリン環、フタラジン環、キナゾリン環、キノキサリン環、ナフチリジン環、シンノリン環、ピロール環、ピラゾール環、イミダゾール環、トリアゾール環、テトラゾール環、チオフェン環、フラン環、チアゾール環、オキサゾール環、インドール環、イソインドール環、インダゾール環、ベンズイミダゾール環、ベンズトリアゾール環、ベンゾチアゾール環、ベンゾオキサゾール環、プリン環、カルバゾール環等が挙げられる。
【００２５】
上記脂環式複素環としては、例えば、窒素原子、酸素原子及び硫黄原子から選ばれる少なくとも１個の原子を含む５員又は６員の単環性脂環式複素環；３〜８員の環が縮合した二環又は三環性で窒素原子、酸素原子及び硫黄原子から選ばれる少なくとも１個の原子を含む縮環性脂環式複素環；等が挙げられ、より具体的にはピロリジン環、ピペリジン環、ピペラジン環、モルホリン環、チオモルホリン環、ホモピペリジン環、ホモピペラジン環、テトラヒドロピリジン環、テトラヒドロキノリン環、テトラヒドロイソキノリン環、テトラヒドロフラン環、テトラヒドロピラン環、ジヒドロベンゾフラン環、テトラヒドロカルバゾール環等が挙げられる。
【００２６】
上記芳香族環としては、炭素数５〜１４の芳香族環が好ましく、例えば、ベンゼン環、ナフタレン環、アントラセン環等が挙げられる。
【００２７】
上記複素環の中でも特に好ましくは５員又は６員の複素環であり、上記芳香族環の中でも特に好ましくは５員又は６員の芳香族環である。
【００２８】
上記複素環及び芳香族環は、１個又は２個以上の置換基を有してもよいが、当該置換基の数は５個以下が好ましい。各環が２個以上の置換基を有する場合、同一の置換基であってもよいし異なる置換基であってもよい。このような置換基として具体的には、例えば、水酸基、カルボキシル基、ニトロ基、アルコキシ基、アルキル基、アリール基−Ａｒ、アラルキル基、シアノ基、ハロゲン原子、−Ｒ１＝Ｒ１−Ａｒ（Ｒ１は、Ｎ又はＣＨを表す。Ａｒは、水酸基、カルボキシル基、ニトロ基、アルコキシ基、ハロゲン基で置換されていてもよいアルキル基、シアノ基及びハロゲン原子からなる群から選択される置換基で置換されていてもよいアリール基を表す。）等が挙げられる。アルキル基及びアルコキシ基は、１個又は２個以上の置換基を有してもよく（当該置換基の数は３個以下が好ましい。）、この置換基として、例えば、水酸基、カルボキシル基、ニトロ基、シアノ基、アルコキシ基、アリール基、ハロゲン原子等が挙げられる。
【００２９】
上記式（１）及び（２）中、Ｒａ１及びＲａ２として特に好ましくは、下記式（３）で表される構造単位を表すことである。Ｒａ１及びＲａ２は、同一であってもよいし異なっていてもよい。
【００３０】
【化２】
0006581374.tif 000003
【００３１】
上記式（３）中、環Ａは、構成員数が４〜９員である不飽和炭化水素環を表す。Ｘ及びＹは、同一又は異なって、有機基又は極性官能基を表す。ｎは、０〜６であり、かつｍ以下の整数を表す。ｍは、環Ａの構成員数から３を引いた値である。＊は、上記式（１）におけるスクアリリウム骨格又は上記式（２）におけるクロコニウム骨格との結合部位を表し、スクアリリウム骨格又はクロコニウム骨格に結合する炭素原子（式（３）中、矢印で示す炭素原子）が、炭化水素環（環Ａ）を形成している。環Ｂは、芳香族炭化水素環、芳香族複素環又はこれら環構造を含む縮合環を表し、置換基を有していてもよい。
【００３２】
上記環Ａは、構成員数が４〜９員である不飽和炭化水素環を表すが、スクアリリウム骨格又はクロコニウム骨格に結合する炭素原子（式（３）中、矢印で示す炭素原子）とピロール環を構成する炭素原子との間に少なくとも１個の二重結合を有する不飽和炭化水素環であればよい。環Ａは、この二重結合以外にも不飽和結合（好ましくは二重結合）を有するものであってもよいが、環Ａが有する二重結合は１個であることが好ましい。環Ａとして好ましくは５〜８員環であり、より好ましくは６〜８員環である。環Ａの構造としては、例えば、シクロブテン、シクロペンテン、シクロペンタジエン、シクロヘキセン、シクロヘキサジエン、シクロヘプテン、シクロヘプタジエン、シクロヘプタトリエン、シクロオクテン、シクロオクタジエン、シクロオクタトリエン、シクロノネン、シクロノナジエン、シクロノナトリエン、シクロノナテトラエン等のシクロアルケン構造が挙げられる。中でも、シクロペンテン、シクロヘキセン、シクロヘプテン、シクロオクテン等のシクロアルカンモノエンが好ましい。
【００３３】
上記Ｘ、Ｙが表し得る有機基としては、例えば、アルキル基、アルコキシ基、アルキルチオオキシ基（アルキルチオ基）、アルキルオキシカルボニル基、アルキルスルホニル基、アリール基、アラルキル基、アリールオキシ基、アリールチオオキシ基（アリールチオ基）、アリールオキシカルボニル基、アリールスルホニル基、アミド基（−ＮＨＣＯＲ２）、スルホンアミド基（−ＮＨＳＯ２Ｒ２）、カルボキシ基（カルボン酸基）、シアノ基等が挙げられる。Ｒ２は、任意の１価の有機基を表す。また、極性官能基としては、例えば、ハロゲノ基、水酸基、ニトロ基、アミノ基、スルホ基（スルホン酸基）等も挙げられる。
【００３４】
上記Ｘが表す有機基又は極性官能基として好ましくは、アルキル基、アルキルオキシカルボニル基又はアリール基であり、より好ましくはアルキル基又はアリール基である。この場合、アルキル基の炭素数は、直鎖状又は分岐状のアルキル基であれば１〜６が好ましく、より好ましくは１〜４であり、脂環式のアルキル基であれば４〜７が好ましく、より好ましくは５〜６である。アリール基の炭素数は６〜１０が好ましく、より好ましくは６〜８である。具体的には、メチル基、エチル基、イソプロピル基、イソブチル基、ｔ−ブチル基、シクロペンチル基、シクロヘキシル基又はフェニル基等が好適である。
【００３５】
上記Ｙが表す有機基又は極性官能基として好ましくは、アルキル基、アルコキシ基、ハロゲノ基、フェニル基、アルコキシカルボニル基（エステル基）、アミド基、スルホンアミド基又は水酸基であり、より好ましくはアルキル基又は水酸基である。この場合、アルキル基の炭素数は１〜５が好ましく、より好ましくは１〜３、更に好ましくは１〜２である。具体的には、メチル基、エチル基、水酸基等が好適である。
【００３６】
上記ｎは、０〜６であり、かつｍ以下の整数を表すが、好ましくは０〜５の整数、より好ましくは０〜３の整数、更に好ましくは０〜２の整数である。ｎが１以上である場合、環Ａを構成する炭素原子に結合する水素原子は、Ｙで置換されることになる。ｎが２以上であり、Ｙが複数存在する場合には、各Ｙは同じであってもよいし異なっていてもよい。また、ｎが２以上である場合、複数のＹは各々別の炭素原子に結合していてもよいし、２個のＹが１個の炭素原子に結合していてもよい。
【００３７】
上記環Ｂは、芳香族炭化水素環、芳香族複素環又はこれら環構造を含む縮合環を表し、置換基を有していてもよい。置換基を有する場合、置換基の数は１個でもよいし２個以上でもよい。環Ｂとしては、例えば、下記式（Ａ−１）〜（Ａ−１２）の構造を有する環や、これら環の水素原子の１つ以上が任意の置換基で置換された環等が挙げられる。中でも、ベンゼン環（Ａ−１）、ナフタレン環（Ａ−２、Ａ−３）又はこれらに置換基が置換した環が好ましく、ベンゼン環（Ａ−１）又はベンゼン環（Ａ−１）に置換基が置換した環がより好ましい。ここで置換基としては、Ｘ及びＹが表す有機基として上述した基が挙げられ、その中でも特に、アルキル基（好ましくは炭素数１〜４の直鎖状又は分岐状アルキル基）、アリール基、アルコキシ基、アルキルチオ基（好ましくは炭素数１〜２のアルキルチオ基）、アミノ基、アミド基、スルホンアミド基、等の電子供与性基；ハロゲノ基（好ましくは、クロロ基又はブロモ基等）、アルコキシカルボニル基（エステル基とも称す）、カルボキシ基（カルボン酸基とも称す）、スルホ基（スルホン酸基とも称す）、ニトロ基等の電子吸引性基；が好ましく、特に電子吸引性基が好ましい。
【００３８】
【化３】
0006581374.tif 000004
【００３９】
上記式（Ａ−１）〜（Ａ−１２）は、環Ｂをピロール環の一部を含んで表したものであり、例えば式（Ａ−１）は、下記構造式中、ａの矢印で示されるピロール環のβ位の炭素原子と、下記構造式中、ｂの矢印で示されるピロール環のα位の炭素原子とを含んで表記されている。
【００４０】
【化４】
0006581374.tif 000005
【００４１】
ここで、上記式（３）で表される構造単位が、上記式（１）におけるスクアリリウム骨格又は上記式（２）におけるクロコニウム骨格に結合してなるオキソカーボン系化合物には、互変異体が存在する。詳しくいうと、上記式（３）で表される構造単位が式（１）におけるスクアリリウム骨格に結合した場合には、下記式（１−１）で表される化合物の他、下記式（１−０）又は（１−２）で表される互変異体が存在する。上記式（３）で表される構造単位が式（２）におけるクロコニウム骨格に結合した場合には、下記式（２−１）で表される化合物の他、下記式（２−０）、（２−２）又は（２−３）で表される互変異体が存在する。
本発明のオキソカーボン系化合物として上記式（１）又は（２）で表される化合物を少なくとも用いる場合、上記式（１）又は（２）で表される化合物のみならず、それぞれに対応する互変異体をも包含するものとする。
【００４２】
【化５】
0006581374.tif 000006
【００４３】
【化６】
0006581374.tif 000007
【００４４】
上記スクアリリウム系化合物及びクロコニウム系化合物の製造方法は特に限定されないが、例えば、ピロール環含有化合物を中間原料とし、これをスクアリン酸又はクロコン酸と反応させることにより製造することができる。この製造には、公知の合成手法を適宜採用することができ、例えば、特開２００２−２８６９３１号公報、特開２００７−３１６４４号公報、特開２００７−３１６４５号公報、特開２００７−１６９３１５号公報に記載の方法で合成することができる。また、得られた化合物は、必要に応じて、濾過、シリカゲルカラムクロマトグラフィー、アルミナカラムクロマトグラフィー、昇華精製、再結晶、晶析等の公知の精製手段によって適宜精製してもよい。
【００４５】
上記ピロール環含有化合物としては、例えば、下記式（４）で表される化合物が好ましい。下記式（４）中、環Ａ、環Ｂ、Ｘ、Ｙ及びｎは、それぞれ上記式（３）における各記号と同じである。
【００４６】
【化７】
0006581374.tif 000008
【００４７】
上記ピロール環含有化合物として具体的には、例えば、４ａ−メチル−２，３，４，４ａ−テトラヒドロ−１Ｈ−カルバゾール、６−メチル−４ａ−メチル−２，３，４，４ａ−テトラヒドロ−１Ｈ−カルバゾール、６−フルオロ−４ａ−メチル−２，３，４，４ａ−テトラヒドロ−１Ｈ−カルバゾール、６，８−ジフルオロ−４ａ−メチル−２，３，４，４ａ−テトラヒドロ−１Ｈ−カルバゾール、６−クロロ−４ａ−メチル−２，３，４，４ａ−テトラヒドロ−１Ｈ−カルバゾール、５，７−ジクロロ−４ａ−メチル−２，３，４，４ａ−テトラヒドロ−１Ｈ−カルバゾール、５，６，８−トリクロロ−４ａ−メチル−２，３，４，４ａ−テトラヒドロ−１Ｈ−カルバゾール、６−ブロモ−４ａ−メチル−２，３，４，４ａ−テトラヒドロ−１Ｈ−カルバゾール、６，８−ジブロモ−４ａ−メチル−２，３，４，４ａ−テトラヒドロ−１Ｈ−カルバゾール、６−トリフルオロメチル−４ａ−メチル−２，３，４，４ａ−テトラヒドロ−１Ｈ−カルバゾール、４ａ−メチル−２，３，４，４ａ−テトラヒドロ−１Ｈ−カルバゾール−８−カルボン酸、４ａ−メチル−２，３，４，４ａ−テトラヒドロ−１Ｈ−カルバゾール−６−カルボン酸、６−フェニル−４ａ−メチル−２，３，４，４ａ−テトラヒドロ−１Ｈ−カルバゾール、８−フェニル−４ａ−メチル−２，３，４，４ａ−テトラヒドロ−１Ｈ−カルバゾール、６ｂ−メチル−７，８，９，１０−テトラヒドロ−６ｂＨ−ベンゾ［ａ］カルバゾール、１０ａ−メチル−６，７，８，９，１０，１０ａ−ヘキサヒドロシクロヘプタ［ｂ］インドール、１１ａ−メチル−７，８，９，１０，１１，１１ａ−ヘキサヒドロ−６Ｈ−シクロオクタ［ｂ］インドール等が挙げられる。
【００４８】
上記ピロール環含有化合物は、公知の合成手法を適宜採用することによって合成できる。例えば、Sami Sajjadifar等著の論文（「New 3H-Indole Synthesis by Fischer’s Method. Part I.」、Molecules 2010、Volume 15、２０１０年４月８日発行、ｐ．２４９１−２４９８）や、Serguei Miltsov等の論文（「New Cyanine Dyes：Norindosquarocyanines」、Tetrahedron Letters、Volume40、Issue 21、１９９９年５月２１日発行、ｐ．４０６７−４０６８）に記載の合成法によって合成することができる。
【００４９】
−樹脂−
上記組成物は、樹脂を１種又は２種以上含むことが好ましい。
樹脂としては特に限定されず、熱可塑性樹脂及び熱硬化性樹脂のいずれであってもよい。具体的には、例えば、ポリ（アミド）イミド樹脂、エポキシ樹脂、ポリシクロオレフィン樹脂、フッ素系樹脂、ポリサルフォン系樹脂、アラミド樹脂、ポリエステル樹脂、ポリビニル系樹脂、ポリオレフィン樹脂、ポリ塩化ビニル、（メタ）アクリル系樹脂、スチレン樹脂、アクリル−スチレン樹脂、ポリカーボネート樹脂等の他、種々様々な樹脂を使用することができる。用途等に応じて好ましい物性を有する樹脂を適宜選択すればよいが、オキソカーボン系化合物を溶解又は分散できるものを用いることが好適である。例えば、高い耐光性が要求される用途では、フッ素系樹脂、ポリ（アミド）イミド樹脂等を用いることが好ましく、また、透明性（透過性）が要求される用途では、透明樹脂を用いることが好ましい。
【００５０】
本明細書中、ポリ（アミド）イミド樹脂は、狭義のポリイミド樹脂（イミド結合を含み、アミド結合を含まないか又は若干量含んでもよい樹脂を意味し、ここでいうアミド結合とは、アミック酸の脱水反応によりイミド結合を形成し得ないアミド結合を意味する。）、及び、ポリアミドイミド樹脂（アミック酸の脱水反応によりイミド結合を形成し得ないアミド結合とイミド結合とを含む樹脂を意味する。）のいずれをも包含する。
【００５１】
上記樹脂の中でも特に好ましくは、ガラス転移温度が１２０℃以上の樹脂である。このような樹脂を含むことで、組成物がより安定な状態になるとともに、コーティング時等に揮発することが充分に抑制され、ムラ等の発生も抑制することができる。このように上記樹脂が、ガラス転移温度が１２０℃以上の樹脂を含む形態もまた、本発明の好適な形態の１つである。ガラス転移温度は、より好ましくは１３０℃以上、更に好ましくは１４０℃以上である。また、上限は特に限定されないが、例えば、４００℃以下であることが好ましい。
なお、本発明で樹脂を使用する場合、樹脂の総量１００質量％中、ガラス転移温度が１２０℃以上の樹脂は５０質量％以上であることが好ましい。より好ましくは７０質量％以上、更に好ましくは９０質量％以上である。
【００５２】
上記ガラス転移温度が１２０℃以上の樹脂としては、例えば、ポリ（アミド）イミド樹脂、エポキシ樹脂、ポリシクロオレフィン樹脂、フッ素化芳香族樹脂、ポリサルフォン樹脂、ポリーエーテルサルフォン樹脂、ポリフェニルサルフォン樹脂、アラミド樹脂、ポリエステル樹脂、ポリビニルエステル樹脂、ポリオレフィン樹脂、ポリ塩化ビニル、（メタ）アクリル系樹脂、スチレン樹脂、アクリル−スチレン樹脂、ポリアリレート樹脂、ポリカーボネート樹脂、ポリエーテルケトン樹脂、ポリエチレンナフタレート樹脂等を好ましく使用できる。
【００５３】
上記組成物が樹脂を含む場合、その含有量は特に限定されないが、例えば、樹脂総量（固形分）１００質量部に対して、オキソカーボン系化合物の含有量が０．０５〜３０質量部になるように、樹脂の含有量を設定することが好ましい。これにより、可視光透過率がより高く、かつ近赤外領域の遮断性能により優れる硬化物を得ることが可能になる。当該オキソカーボン系化合物の含有量は、より好ましくは０．１質量部以上、更に好ましくは０．３質量部以上、より更に好ましくは０．５質量部以上、一層好ましくは１質量部以上、特に好ましくは２質量部以上、最も好ましくは３質量部以上であり、また、より好ましくは２５質量部以下、更に好ましくは２０質量部以下、特に好ましくは１５質量部以下、最も好ましくは１０質量部以下である。
【００５４】
上記樹脂の含有量はまた、上記組成物中の色素総量（オキソカーボン系化合物と後述する他の色素との総量）が、樹脂総量（固形分）１００質量部に対して０．０５〜３５質量部になるように、設定することも好ましい。これにより、可視光透過率がより高く、かつ近赤外領域の遮断性能により優れる硬化物を得ることが可能になる。当該色素総量は、より好ましくは０．１質量部以上、更に好ましくは０．３質量部以上、より更に好ましくは０．５質量部以上、一層好ましくは１質量部以上、特に好ましくは２質量部以上、最も好ましくは３質量部以上であり、また、より好ましくは３０質量部以下、更に好ましくは２５質量部以下、特に好ましくは２０質量部以下、最も好ましくは１０質量部以下である。
【００５５】
−他の色素−
上記組成物はまた、上述したオキソカーボン系化合物以外の色素（他の色素と称す）を１種又は２種以上含んでいてもよい。他の色素としては特に限定されず、例えば、用途等に応じて、６００〜１５００ｎｍの波長域以外の近赤外線、赤外線、紫外線、可視光の各帯域において特定の波長に特性吸収を有する色素を使用目的に応じて適宜選択すればよい。また、耐光性向上の観点から、ベンゾフェノン系やベンゾトリアゾール系等の紫外線吸収色素を用いてもよい。
【００５６】
上記他の色素を含む場合、その含有量は特に限定されないが、例えば、オキソカーボン系化合物と他の色素との総量１００質量％に対し、５０質量％以下とすることが好ましい。より好ましくは２０質量％以下、更に好ましくは１０質量％以下である。言い換えれば、オキソカーボン系化合物と他の色素との総量１００質量％に対し、オキソカーボン系化合物が５０質量％以上であることが好ましく、より好ましくは８０質量％以上、更に好ましくは９０質量％以上である。
【００５７】
−添加剤−
上記組成物はまた、必要に応じて、適切な添加剤を１種又は２種以上含んでいてもよい。添加剤の具体例としては特に限定されないが、例えば、硬化剤、離型剤、レベリング剤、顔料、顔料分散剤、紫外線吸収剤、抗酸化剤、酸素補足剤、粘性改質剤、耐光安定剤、金属不活性化剤、過酸化物分解剤、充填剤、補強材、可塑剤、潤滑剤、防食剤、防錆剤、乳化剤、鋳型脱型剤、蛍光性増白剤、有機防炎剤、無機防炎剤、滴下防止剤、溶融流改質剤、静電防止剤、すべり付与剤、密着性付与剤、防汚剤、界面活性剤、消泡剤、重合禁止剤、光増感剤、表面改良剤、（近）赤外線カット剤、密着向上剤、熱安定剤、防菌・防カビ剤、難燃剤等が挙げられる。
【００５８】
上記添加剤を含む場合、その含有量は特に限定されないが、例えば、組成物の総量（固形分）１００質量％に対し、添加剤の総量を０．００００１質量％以上、１０質量％以下とすることが好ましい。
【００５９】
上記組成物の調製方法は特に限定されず、含有成分を通常の方法で混合することにより得ることができる。含有成分を混合する際には、必要に応じて、各成分又は混合物を加熱して、均一組成になるように混合することもできる。加熱温度としては、好ましくは２０〜１６０℃、より好ましくは４０〜１４０℃である。混合方法も特に限定されず、例えば、各種の混合機や分散機を用いて混合分散することによって上記組成物を調製することができる。分散工程及び混合工程も特に限定されず、通常の手法により行えばよく、各成分の添加混合順序は適宜選択できる。例えば、オキソカーボン系化合物に加えて樹脂及び溶媒を含む場合、樹脂にオキソカーボン系化合物を添加混合した後に溶媒を添加混合してもよく、溶媒に樹脂及びオキソカーボン系化合物を添加して混合してもよい。また、通常行われる他の工程を更に含むものであってもよい。その他、上記組成物が樹脂ペレット用組成物である場合は、溶融樹脂に色素紛体を練りこんで押し出し成型することで、上記組成物を調製してもよい。
【００６０】
上記保存／使用方法は、上述した所定の溶媒をオキソカーボン系化合物に併用させることで、保存又は使用する雰囲気を特に限定することなく、上記組成物を安定に保存又は使用することができる。本発明はこの点にも有利な特徴を有するが、場合によっては、上記組成物を酸素濃度１０体積％以下の雰囲気中で保存又は使用することも好ましい。通常の空気中の酸素濃度は約２０体積％であるが、１０体積％以下の雰囲気下で保存又は使用することで、光や熱によるオキソカーボン系化合物の物性低下がより一層抑制され得る。酸素濃度は、より好ましくは３体積％以下、更に好ましくは１体積％以下、特に好ましくは０．５体積％以下、最も好ましくは０．３体積％以下である。
本明細書中、酸素濃度は、酸素濃度計（例えば、新コスモス電機株式会社製、コスモテクターＸＰＯ−３１８）にて測定することができる。
【００６１】
酸素濃度を上述した範囲にする手段は特に限定されないが、例えば、系中の酸素を不活性ガスと置換して、不活性ガス雰囲気下にて硬化を行うことが好適である。不活性ガスは特に限定されず、例えば、窒素の他、ヘリウム、ネオン、アルゴン等の希ガスが挙げられる。中でも、アルゴン、窒素が好ましく、特に窒素が好ましい。また、減圧下、常圧下、加圧下のいずれの雰囲気下でもよい。
【００６２】
上記保存／使用方法では、安定性向上の観点から、−２０〜１００℃の温度条件下で組成物を保存又は使用することが好ましい。より好ましくは０〜６０℃、更に好ましくは０〜５０℃、最も好ましくは０〜３０℃である。また、遮光保存することが好適である。これによりオキソカーボン系化合物を含む組成物の安定性がより向上される。
なお、保存期間は特に限定されず、使用態様や移動時間等に応じて任意に設定することができる。例えば、組成物の製造直後〜２４時間という短期間であってもよいし、１日〜６ヶ月という中長期間であってもよいし、６ヶ月以上の長期間であってもよい。
【００６３】
上記保存／使用方法により保存又は使用された組成物は、オキソカーボン系化合物に由来する物性を充分に発揮できるため、例えば、近赤外線吸収剤の他、熱線吸収剤、熱線遮蔽剤、レーザー溶着剤、偽造防止剤等の種々様々な用途に有用である。具体的には、例えば、近赤外線吸収剤（フラッシュ定着等の非接触定着トナー用近赤外線吸収剤；保温蓄熱繊維用近赤外線吸収剤；光記録媒体、液晶表示装置、光学文字読取機等における書き込み又は読み取り用の近赤外線吸収剤）；カラートナー、近赤外吸収インク、インクジェット用インク、家庭用インクジェット用インク、偽造防止用インク（特に改ざん偽造防止用バーコード用インクや、偽造防止用オフセットインク）等のインク剤；ゴーグルのレンズ、遮蔽板、光導電材料等の光学部品；近赤外光増感剤；眼精疲労防止剤；プラスチックリサイクルの際の仕分け用の染色剤；レーザー治療用感光性色素；ＰＥＴボトルの成形加工時のプレヒーティング助剤；感熱転写・感熱孔版等の光熱交換剤；感熱式のリライタブル記録の光熱交換剤；ＩＤカードの偽造防止剤；プラスチックのレーザー透過溶着法（LTW:Laser Transmission Welding）用の光熱交換剤；熱線遮蔽剤；近赤外線吸収フィルター；カラーブラウン管選択吸収フィルター；等が挙げられる。
【００６４】
〔組成物〕
本発明はまた、オキソカーボン系化合物と、双極子モーメントが４Ｄ以下の溶媒とを含む組成物でもある。このような組成物（単に「組成物」とも称す）は、更に樹脂を含んでもよい。更に、必要に応じ、他の成分（例えば、他の色素、添加剤等）を含んでもよい。
各含有成分は、それぞれ１種又は２種以上を使用することができる。
【００６５】
上記組成物の必須成分及び任意成分の好ましい形態、各成分の含有量の好ましい範囲、調製方法等は、上述した保存／使用方法の対象である組成物と同様である。
【００６６】
上記組成物は、耐光性及び耐熱性に極めて優れるうえ、透過性等にも優れ、更にオキソカーボン系化合物を含むことに起因して所定の波長域に吸収極大を有する。それゆえ、液晶表示装置や固体撮像素子、タッチパネル式表示装置等に使用される、赤外カットフィルター、紫外・赤外カットフィルター等の光選択透過フィルターの他、種々様々な用途に有用である。具体的には、例えば、保存／使用方法について上述した用途が挙げられる。
【００６７】
〔硬化物〕
本発明の組成物は、耐光性及び耐熱性に優れる硬化物を与えることもできる。このように本発明の組成物を硬化して得られる硬化物は、本発明の好適な実施形態の１つである。
【００６８】
上記硬化物を得るための製法は特に限定されず、通常の硬化方法で上記組成物を硬化させて得ることが好ましい。中でも、オキソカーボン系化合物に由来する物性が充分に発揮される等の観点からは、本発明の組成物を酸素濃度１０体積％以下の雰囲気下で硬化させることが好ましい。この硬化工程における酸素濃度の好ましい範囲は上述したとおりである。また、硬化工程の硬化条件（例えば、温度等）は特に限定されない。硬化工程として具体的には、例えば、上記組成物を加熱成形する工程；上記組成物に活性エネルギー線を照射（光照射とも称す）して成形する工程；上記組成物を、基材（樹脂板、フィルム又はガラス板等）にコーティングした後、加熱又は光照射する工程；等が好適である。成形やコーティングは、通常の手法で行えばよい。
【００６９】
上記硬化物の形状は特に限定されず、平板状やフィルム状、シート状の他、波板状、球面状、ドーム状、ペレット状等の様々な形状が挙げられ、基板等上に形成された硬化膜であってもよい。例えば、上記組成物が更に樹脂を含む場合、得られる硬化物は、樹脂膜（樹脂層とも称す）や、樹脂ペレット等になり得る。
【発明の効果】
【００７０】
本発明の保存又は使用の方法は、上述のような構成よりなるため、オキソカーボン系化合物の経時的な分解や反応が充分に抑制されて安定に保存又は使用できることができる。また、本発明の組成物は、オキソカーボン系化合物の経時的な分解や反応が充分に抑制されて安定した状態にある。したがって、本発明は、オキソカーボン系化合物を用いる技術分野で特に有用である。
【発明を実施するための形態】
【００７１】
以下に実施例を掲げて本発明を更に詳細に説明するが、本発明はこれらの実施例のみに限定されるものではない。なお、特に断りのない限り、「部」とは「質量部」を意味し、「％」とは「質量％」を意味する。
以下の試験例において、「窒素雰囲気」とは、系内の酸素を窒素に置換後、酸素濃度計（新コスモス電機株式会社製、コスモテクターＸＰＯ−３１８）にて測定した酸素濃度が１体積％以下であったことを意味する。「空気雰囲気」とは、通常の空気（酸素濃度は約２０体積％）雰囲気を意味する。
【００７２】
合成例１
上述したSami Sajjadifar等著の論文、Serguei  Miltsov等著の論文に記載の合成方法に従ってピロール環含有化合物を合成した後、スクアリン酸又はクロコン酸と反応させることで、オキソカーボン系化合物Ａ〜Ｆを作製した。オキソカーボン系化合物Ａ〜Ｆの構造式を表１に示す。
【００７３】
【表１】
0006581374.tif 000009
【００７４】
試験例１
メスフラスコを用いて、オキソカーボン系化合物Ｂ：約１０ｍｇを、その５０００倍の量のジメチルスルホキシド（ＤＭＳＯ）に希釈した溶液を調製した。この調製直後の溶液の吸収スペクトルを分光光度計（日立製作所社製、Ｕ−２９１０）にて測定し、これを保存前スペクトルとした。次に、この溶液を、空気雰囲気下又は窒素雰囲気下で４０℃にて１時間保存した後、溶液の吸収スペクトルを分光光度計にて測定し、これを保存後スペクトルとした。これらの吸収スペクトルから最大吸収波長（λｍａｘ）を読み取り、保存前後のλｍａｘにおける吸光度の残存率（＝「λｍａｘでの保存後スペクトルの吸光度／λｍａｘでの保存前スペクトルの吸光度）×１００」）を算出した。結果を表１に示す。
なお、「空気雰囲気下」で保存した例を試験例１−１とし、「窒素雰囲気下」で保存した例を試験例１−２とした。
【００７５】
試験例２〜８
ＤＭＳＯの代わりに表２に記載の溶媒を用いたこと以外は、試験例１と同様にして、保存前後のλｍａｘにおける吸光度の残存率を算出した。結果を表２に示す。
【００７６】
【表２】
0006581374.tif 000010
【００７７】
表２中、ＰＧＭＥＡとは、プロピレングリコールモノメチルエーテルアセテートである。
【００７８】
表２より、以下のことを確認した。
試験例１、２は、溶媒として双極子モーメントが４Ｄを超える化合物を用いた例であるのに対し、試験例３〜８は、双極子モーメントが４Ｄ以下の化合物を用いた例である。
このような相違の下、吸光度残存率を比較すると、試験例１、２では吸光度残存率が著しく低いうえ、試験例２では保存雰囲気の相違により吸光度残存率に大きな差を生じたことが分かる。これに対し、試験例３〜８では、保存雰囲気に関わらず、吸光度残存率は著しく高い。特に双極子モーメントが小さいほど、吸光度残存率が高い、すなわち安定性が高いことが明らかである。また今回の試験は温度４０℃で行ったことから、双極子モーメントが４Ｄ以下の溶媒を用いて保存又は使用すると、特に熱による劣化が充分に抑制されることが分かる。したがって、オキソカーボン系化合物とともに、双極子モーメントが４Ｄ以下の溶媒を含む組成物を保存又は使用することで、オキソカーボン系化合物に由来する特性が劣化することなく安定に保存又は使用することができることが分かった。
【００７９】
なお、上述した試験例では、双極子モーメントが４Ｄ以下の溶媒として６種類の化合物のみを使用しているが、双極子モーメントがこの範囲にある溶媒を用いる限り、オキソカーボン系化合物を安定させる機構は同様である。少なくとも、双極子モーメントが４Ｄ以下の溶媒として、環状ケトン、環状エーテル、鎖状アルコール、鎖状アセテート、芳香族炭化水素及び脂肪族炭化水素からなる群より選択される少なくとも１種を用いる場合については、上述した試験例で本発明の有利な効果が充分に立証され、本発明の技術的意義が裏付けられているといえる。
【００８０】
合成例２
１，２，４，５−シクロヘキサンテトラカルボン酸（アルドリッチ社製、純度９５％）５部と無水酢酸（和光純薬社製）４４部とをフラスコに仕込み、攪拌しながら反応器内を窒素ガスで置換した。窒素ガス雰囲気下で溶媒の還流温度まで昇温し、１０分間溶媒を還流させた。その後、攪拌しながら室温まで冷却し、結晶を析出させた。析出した結晶を固液分離し、乾燥して目的物（１，２，４，５−シクロヘキサンテトラカルボン酸二無水物）の結晶を得た。続いて、温度計、撹拌器、窒素導入管、側管付き滴下ロート、ディーンスターク、冷却管を備えたフラスコに、窒素気流下、４，４’−ジアミノジフェニルエーテル（和光純薬社製）０．８９部と、溶媒としてＮ−メチル−２−ピロリドン７．６部を仕込んで溶解させた後、１，２，４，５−シクロヘキサンテトラカルボン酸二無水物１部を室温にて固体のまま１時間かけて分割投入し、室温下２時間撹拌した。共沸脱水剤としてキシレンを２．６部添加して１８０℃で３時間反応を行い、ディーンスタークで還流して共沸する生成水を分離した。１９０℃に昇温しながらキシレンを留去した後、冷却しポリイミドのＮ−メチル−２−ピロリドン溶液を得た。このＮ−メチル−２−ピロリドン溶液をγ―ブチロラクトンで更に希釈し、固形分３％のポリイミド樹脂溶液とした。このポリイミド樹脂溶液１部に対して、メタノール５０部で再沈し、固液分離した。固液分離したポリイミド樹脂をγ―ブチロラクトンで溶解し、再び固形分３％のポリイミド樹脂溶液とし、前記と同様にメタノール５０部で再沈し、固液分離した。再沈して得られた樹脂を乾燥してポリイミド樹脂Ａを得た。
【００８１】
試験例９
オキソカーボン系化合物Ａと、６％ポリイミド樹脂Ａ溶液との混合溶液（総量１００％中、オキソカーボン系化合物Ａ：０．３％、ポリイミド樹脂Ａ固形分：６．０％、シクロペンタノン：９３．７％）をろ過して不溶分等を取り除いた後、ガラス基板に０．４ｍｌ垂らし、スピンコーター（ミカサ社製、１Ｈ−ＤＸ）を用い、０．２秒間かけて２０００回転（ｒｐｍ）にし、１０秒間その回転数で保持し、その後０．２秒間かけて０回転（ｒｐｍ）になるようにして樹脂層を成膜した。樹脂層を成膜したガラス基板を、精密恒温器（ヤマト科学社製、ＤＨ６１１）を用いて、１００℃で３分間初期乾燥した後（これを「初期乾燥ガラス基板」と称す）に、イナートオーブン（ヤマト科学社製、ＤＮ６１０Ｉ）を用いて５０℃で３０分間乾燥（窒素置換有り）した後、２０分で２００℃に昇温し、２００℃で３０分間追加乾燥（窒素雰囲気下）し、樹脂層を備えたガラス基板（これを「コーティングガラス基板」と称す）を得た。乾燥後の樹脂層の膜厚は１μｍであった。
このようにして作製したコーティングガラス基板について、以下の試験方法に従って、加熱による吸光度の変化を確認した。
【００８２】
＜加熱による吸光度変化＞
初期乾燥ガラス基板（樹脂層を成膜したガラス基板を１００℃で３分間初期乾燥した後のもの）の吸収スペクトルを分光光度計（日立製作所社製、Ｕ−２９１０）にて測定し、これを加熱前スペクトルとした。次に、試験例９で得たコーティングガラス基板の吸収スペクトルを分光光度計にて測定し、これを加熱後スペクトルとした。これらのスペクトルから最大吸収波長（λｍａｘ）を読み取り、λｍａｘにおける吸光度の残存率（＝「λｍａｘでの加熱後スペクトルの吸光度／λｍａｘでの加熱前スペクトルの吸光度）×１００」）を算出した。結果を表３に示す。
【００８３】
＜ＵＶ照射による吸光度変化＞
試験例９で得たコーティングガラス基板の吸収スペクトルを分光光度計（日立製作所社製、Ｕ−２９１０）にて測定し、これを照射前スペクトルとした。次に、窒素雰囲気下で、下記のＵＶ照射条件の下、ＵＶ照射（７００ｍＪ）を５回行った後、各基板の吸収スペクトルを分光光度計にて測定し、これを照射後スペクトルとした。これらのスペクトルから最大吸収波長（λｍａｘ）を読み取り、λｍａｘにおける吸光度の残存率（＝「λｍａｘでの照射後スペクトルの吸光度／λｍａｘでの照射前スペクトルの吸光度）×１００」）を算出した。結果を表３に示す。
−ＵＶ照射条件−
照射ランプ：フュージョン社製、ランプＤバルブ
コンベアスピード：１．２メートル／分
照度：２７０ｍＷ／ｃｍ２
１パスあたりの積算照射量：７００ｍＪ/ｃｍ２
ＵＶ照度計：ウシオ電機社製、ＵＩＴ−２５０
ＵＶセンサー：ウシオ電機社製、ＵＶＤ−Ｓ３６５
【００８４】
試験例１０〜１４
オキソカーボン系化合物Ａの代わりにオキソカーボン系化合物Ｂ〜Ｆを用いたこと以外は、試験例９と同様にして、加熱及び紫外線（ＵＶ）照射による吸光度の変化を確認した。結果を表３に示す。
【００８５】
【表３】
0006581374.tif 000011
【００８６】
表３より、以下のことを確認した。
試験例９〜１４は、各種のオキソカーボン系化合物、シクロペンタノン（双極子モーメント：３．３Ｄ）及び樹脂を含む組成物を用いて硬化物を作製した例である。表３より、加熱前後及びＵＶ照射前後の吸光度残存率はいずれも高いことから、当該組成物及びこれを用いて得た硬化物は、耐熱性及び耐光性に優れることが分かった。